(57)【要約】【課題】電磁波の透過性を有するとともに、美的外観および耐久性に優れた時計用文字板を提供すること、前記時計用文字板を備えた時計を提供すること。【解決手段】時計用文字板１は、ガラス繊維で構成されたガラス繊維シート２と、ガラス繊維シート２の一方の主面である第１の面２１側に設けられた第１の膜３と、ガラス繊維シート２の他方の主面である第２の面２２側に設けられた第２の膜４と、ガラス繊維シート２の外周面を取り囲むように配され、ガラス繊維のほつれを防止する機能を有するほつれ防止部材５とを備えている。ガラス繊維シート２は、第１の面２１付近に設けられ、第１の膜３の少なくとも一部が入り込んだ第１の領域２３と、第２の面２２付近に設けられ、第２の膜４の少なくとも一部が入り込んだ第２の領域２４と、第１の領域２３と第２の領域２４との間に設けられ、第１の膜３、第２の膜４が入り込んでいない第３の領域２５とを有している。【選択図】  図１
2007121265.tif 000002
【特許請求の範囲】
【請求項１】
主としてガラス繊維で構成されたガラス繊維シートと、
前記ガラス繊維シートの一方の主面である第１の面側に設けられた第１の膜と、
前記ガラス繊維シートの他方の主面である第２の面側に設けられた第２の膜とを備えた時計用文字板であって、
前記ガラス繊維シートは、前記第１の面付近に設けられ、前記第１の膜の少なくとも一部が入り込んだ第１の領域と、前記第２の面付近に設けられ、前記第２の膜の少なくとも一部が入り込んだ第２の領域と、前記第１の領域と前記第２の領域との間に設けられ、前記第１の膜および前記第２の膜が入り込んでいない第３の領域とを有するものであり、
前記ガラス繊維シートの外周面を取り囲むように配され、前記ガラス繊維のほつれを防止する機能を有するほつれ防止部材を備えたことを特徴とする時計用文字板。
【請求項２】
前記ほつれ防止部材は、前記ガラス繊維シートの前記外周面とともに、前記第１の膜の主面の周縁部付近および／または前記第２の膜の主面の周縁部付近を覆うものである請求項１に記載の時計用文字板。
【請求項３】
時計用文字板の主面方向の中央部付近に開口部を有し、
さらに、前記開口部の内周面を覆うように配され、前記ガラス繊維のほつれを防止する機能を有するほつれ防止部材を備えた請求項１または２に記載の時計用文字板。
【請求項４】
前記開口部の前記内周面を覆うように配された前記ほつれ防止部材は、前記ガラス繊維シートの前記内周面とともに、前記開口部付近の前記第１の膜の主面の一部および／または前記開口部付近の前記第２の膜の主面の一部を覆うものである請求項３に記載の時計用文字板。
【請求項５】
前記ほつれ防止部材は、無色または銀色を呈するものである請求項１ないし４のいずれかに記載の時計用文字板。
【請求項６】
前記第１の膜は、前記ガラス繊維シートに入り込んでいる部位が主としてウレタン系樹脂で構成されたものである請求項１ないし５のいずれかに記載の時計用文字板。
【請求項７】
前記第２の膜は、前記ガラス繊維シートに入り込んでいる部位が主としてウレタン系樹脂で構成されたものである請求項１ないし６のいずれかに記載の時計用文字板。
【請求項８】
前記ガラス繊維シートの厚さは、３０〜５００μｍである請求項１ないし７のいずれかに記載の時計用文字板。
【請求項９】
前記ガラス繊維の太さは、１〜２０μｍである請求項１ないし８のいずれかに記載の時計用文字板。
【請求項１０】
前記ガラス繊維シートの面密度は、２０〜５００ｇ／ｍ２である請求項１ないし９のいずれかに記載の時計用文字板。
【請求項１１】
前記第３の領域の厚さは、５〜２８０μｍである請求項１ないし１０のいずれかに記載の時計用文字板。
【請求項１２】
時計用文字板は、電波時計用の文字板である請求項１ないし１１のいずれかに記載の時計用文字板。
【請求項１３】
時計用文字板は、ソーラー時計用の文字板である請求項１ないし１２のいずれかに記載の時計用文字板。
【請求項１４】
請求項１ないし１３のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板には、実用品としての優れた視認性とともに、装飾品としての優れた美的外観が要求される。従来、このような目的を達成するために、一般に、時計用文字板の構成材料として、Ａｕ、Ａｇ等の金属材料を用いてきた。
また、一方で、生産コストの低減や、時計用文字板の成形の自由度を向上させる等の目的で、基材としてプラスチックを用い、その表面に、金属材料で構成された被膜を形成する試みがある（例えば、特許文献１参照）。
しかしながら、プラスチックは、一般に、金属材料との密着性に劣っている。このため、基材と被膜との間での剥離が生じ易く、時計用文字板の耐久性に劣るという問題点があった。
【０００３】
また、例えば、電波時計やソーラー時計（太陽電池を備えた時計）では、時計用文字板に電磁波（電波、光）の透過性が求められる。このため、このような時計用文字板としては、プラスチック製のものが用いられてきたが、プラスチックの外観は高級感に欠けるため、時計用文字板の美的外観を向上させる目的で、金属材料で構成された薄膜で被覆する試みがある。しかしながら、上記のように、プラスチックは金属材料との密着性に劣るという問題点があった。また、電磁波（電波、光）の透過性を高めるためには、薄膜の厚さを十分に薄くする必要があるが、薄膜の厚さを十分に薄くした場合、時計用文字板全体としての美的外観が低下するという問題点があった。
【０００４】
【特許文献１】特開２００３−２３９０８３号公報（第４頁左欄第３７〜４２行目）
【発明の開示】
【発明が解決しようとする課題】
【０００５】
本発明の目的は、電磁波（電波、光）の透過性を有するとともに、美的外観および耐久性に優れた時計用文字板を提供すること、また、前記時計用文字板を備えた時計を提供することにある。
【課題を解決するための手段】
【０００６】
このような目的は、下記の本発明により達成される。
本発明の時計用文字板は、主としてガラス繊維で構成されたガラス繊維シートと、
前記ガラス繊維シートの一方の主面である第１の面側に設けられた第１の膜と、
前記ガラス繊維シートの他方の主面である第２の面側に設けられた第２の膜とを備えた時計用文字板であって、
前記ガラス繊維シートは、前記第１の面付近に設けられ、前記第１の膜の少なくとも一部が入り込んだ第１の領域と、前記第２の面付近に設けられ、前記第２の膜の少なくとも一部が入り込んだ第２の領域と、前記第１の領域と前記第２の領域との間に設けられ、前記第１の膜および前記第２の膜が入り込んでいない第３の領域とを有するものであり、
前記ガラス繊維シートの外周面を取り囲むように配され、前記ガラス繊維のほつれを防止する機能を有するほつれ防止部材を備えたことを特徴とする。
これにより、電磁波（電波、光）の透過性を有するとともに、美的外観および耐久性に優れた時計用文字板を提供することができる。
【０００７】
本発明の時計用文字板では、前記ほつれ防止部材は、前記ガラス繊維シートの前記外周面とともに、前記第１の膜の主面の周縁部付近および／または前記第２の膜の主面の周縁部付近を覆うものであることが好ましい。
これにより、ガラス繊維のほつれによる審美性（美的外観）の低下をより効果的に防止することができ、より長期間にわたって優れた美的外観を保持することができるとともに、時計用文字板が適用される時計に悪影響を与えるのをより確実に防止することができる。
【０００８】
本発明の時計用文字板では、時計用文字板の主面方向の中央部付近に開口部を有し、
さらに、前記開口部の内周面を覆うように配され、前記ガラス繊維のほつれを防止する機能を有するほつれ防止部材を備えたことが好ましい。
これにより、ガラス繊維のほつれによる審美性（美的外観）の低下をより効果的に防止することができ、より長期間にわたって優れた美的外観を保持することができるとともに、時計用文字板が適用される時計に悪影響を与えるのをより確実に防止することができる。
【０００９】
本発明の時計用文字板では、前記開口部の前記内周面を覆うように配された前記ほつれ防止部材は、前記ガラス繊維シートの前記内周面とともに、前記開口部付近の前記第１の膜の主面の一部および／または前記開口部付近の前記第２の膜の主面の一部を覆うものであることが好ましい。
これにより、ガラス繊維のほつれによる審美性（美的外観）の低下をより効果的に防止することができ、より長期間にわたって優れた美的外観を保持することができるとともに、時計用文字板が適用される時計に悪影響を与えるのをより確実に防止することができる。
【００１０】
本発明の時計用文字板では、前記ほつれ防止部材は、無色または銀色を呈するものであることが好ましい。
これにより、時計用文字板の美的外観を特に優れたものとすることができる。
本発明の時計用文字板では、前記第１の膜は、前記ガラス繊維シートに入り込んでいる部位が主としてウレタン系樹脂で構成されたものであることが好ましい。
これにより、時計用文字板の美的外観を十分に優れたものとしつつ、電磁波（電波、光）の透過性を特に優れたものとすることができる。また、第１の膜とガラス繊維シートとの密着性を特に優れたものとすることができ、時計用文字板の耐久性を特に優れたものとすることができる。
【００１１】
本発明の時計用文字板では、前記第２の膜は、前記ガラス繊維シートに入り込んでいる部位が主としてウレタン系樹脂で構成されたものであることが好ましい。
これにより、時計用文字板の美的外観を十分に優れたものとしつつ、電磁波（電波、光）の透過性を特に優れたものとすることができる。また、第２の膜とガラス繊維シートとの密着性を特に優れたものとすることができ、時計用文字板の耐久性を特に優れたものとすることができる。
【００１２】
本発明の時計用文字板では、前記ガラス繊維シートの厚さは、３０〜５００μｍであることが好ましい。
これにより、時計用文字板の美的外観および耐久性を十分に優れたものとしつつ、電磁波（電波、光）の透過性を特に優れたものとすることができる。
本発明の時計用文字板では、前記ガラス繊維の太さは、１〜２０μｍであることが好ましい。
これにより、電磁波（電波、光）の透過性を十分に優れたものとしつつ、時計用文字板の美的外観を特に優れたものとすることができる。また、ガラス繊維シートの、第１の膜、第２の膜に対する密着性を特に優れたものとすることができ、また、時計用文字板の機械的強度（変形に対する安定性）等を特に優れたものとすることができる。その結果、時計用文字板の耐久性は特に優れたものとなる。
【００１３】
本発明の時計用文字板では、前記ガラス繊維シートの面密度は、２０〜５００ｇ／ｍ２であることが好ましい。
これにより、電磁波（電波、光）の透過性を十分に優れたものとしつつ、時計用文字板の美的外観を特に優れたものとすることができる。また、ガラス繊維シートの、第１の膜、第２の膜に対する密着性を特に優れたものとすることができ、また、時計用文字板の機械的強度（変形に対する安定性）等を特に優れたものとすることができる。その結果、時計用文字板の耐久性は特に優れたものとなる。
【００１４】
本発明の時計用文字板では、前記第３の領域の厚さは、５〜２８０μｍであることが好ましい。
これにより、時計用文字板の耐久性を十分に優れたものとしつつ、時計用文字板の美的外観を特に優れたものとすることができる。
本発明の時計用文字板は、電波時計用の文字板であることが好ましい。
本発明の時計用文字板は、美的外観および耐久性に優れるとともに、電磁波（電波）の透過性にも優れている。したがって、本発明の時計用文字板は、電波時計用の文字板に好適に適用することができる。
【００１５】
本発明の時計用文字板は、ソーラー時計用の文字板であることが好ましい。
本発明の時計用文字板は、美的外観および耐久性に優れるとともに、電磁波（光）の透過性にも優れている。したがって、本発明の時計用文字板は、ソーラー時計用の文字板に好適に適用することができる。
本発明の時計は、本発明の時計用文字板を備えたことを特徴とする。
これにより、美的外観および耐久性に優れた時計を提供することができる。また、外部からの電磁波（電波、光）を有効に利用することが可能な時計（例えば、電波時計、ソーラー時計、ソーラー電波時計等）を提供することができる。
【発明の効果】
【００１６】
本発明によれば、電磁波（電波、光）の透過性を有するとともに、美的外観および耐久性に優れた時計用文字板を提供すること、また、前記時計用文字板を備えた時計を提供することができる。
【発明を実施するための最良の形態】
【００１７】
以下、本発明の好適な実施形態について、添付図面を参照しつつ説明する。
＜時計用文字板＞
まず、本発明の時計用文字板の好適な実施形態について説明する。
図１は、本発明の時計用文字板の第１実施形態を示す断面図である。
図１に示すように、時計用文字板１は、その主面方向の中央部付近に開口部７を有しており、ガラス繊維シート２と、第１の膜３と、第２の膜４と、ガラス繊維シート２の外周面（端面）を取り囲むように配されたほつれ防止部材５とを備えている。時計用文字板１は、通常、後述するような時計に適用される場合等において、第１の膜３が設けられた面側、第２の膜４が設けられた面側のうち、いずれかが、外表面側となるようにして用いられるものであるが、以下の説明では、特に断りのない限り、第２の膜４が設けられた面側が外表面側となるようにして用いられるものとして説明する。
【００１８】
［ガラス繊維シート］
ガラス繊維シート２は、主としてガラス繊維で構成されたものである。
ガラス繊維シート２は、外光を乱反射させる機能を有していること等から、光沢感のある白色の外観を呈する。このようなガラス繊維シート２により、時計用文字板１の美的外観を優れたものとすることができる。
【００１９】
また、ガラス繊維シート２を備えるものであることにより、時計用文字板１は、立体的な質感を持つものとなり、従来にない優れた外観を有するものとなる。
また、ガラス繊維を構成するガラス材料は、一般に、電磁波（電波、光）の透過性（電磁波透過性）に優れている。また、ガラス繊維シート２は、一般に、ガラス繊維−ガラス繊維間に空隙を有しているため、特に優れた電磁波（電波、光）透過性を有している。
ガラス繊維の構成材料としては、例えば、ソーダガラス、結晶性ガラス、石英ガラス、鉛ガラス、カリウムガラス、ホウケイ酸ガラス、無アルカリガラス等が挙げられる。
【００２０】
ガラス繊維の構成材料の屈折率（絶対屈折率）は、特に限定されないが、１．４０〜１．７０であるのが好ましく、１．４５〜１．６５であるのがより好ましく、１．５０〜１．６０であるのがさらに好ましい。ガラス繊維の構成材料の屈折率が前記範囲内の値であると、電磁波（電波、光）の透過性を十分に優れたものとしつつ、時計用文字板１の美的外観を特に優れたものとすることができる。
【００２１】
また、ガラス繊維シート２を構成するガラス繊維の太さは、特に限定されないが、１〜２０μｍであるのが好ましく、２〜１５μｍであるのがより好ましく、４〜１３μｍであるのがさらに好ましい。ガラス繊維の太さが前記範囲内の値であると、電磁波（電波、光）の透過性を十分に優れたものとしつつ、時計用文字板１の美的外観を特に優れたものとすることができる。また、ガラス繊維シート２の、第１の膜３、第２の膜４に対する密着性を特に優れたものとすることができ、また、時計用文字板１の機械的強度（変形に対する安定性）等を特に優れたものとすることができる。その結果、時計用文字板１の耐久性は特に優れたものとなる。これに対し、ガラス繊維の太さが前記下限値未満であると、時計用文字板１としての美的外観が低下するとともに、電磁波（電波、光）透過性も低下してしまう。一方、ガラス繊維の太さが前記上限値を超えると、時計用文字板１としての美的外観が低下する（特に、白色度の高い高級感あふれる外観を得るのが困難になる）とともに、外観のバリエーションの幅が狭くなる。また、第１の膜３、第２の膜４との密着性についても低下する傾向が現れる。
【００２２】
また、ガラス繊維シート２の面密度は、特に限定されないが、２０〜５００ｇ／ｍ２であるのが好ましく、４０〜４００ｇ／ｍ２であるのがより好ましく、１００〜３００ｇ／ｍ２であるのがさらに好ましい。ガラス繊維シート２の面密度が前記範囲内の値であると、電磁波（電波、光）の透過性を十分に優れたものとしつつ、時計用文字板１の美的外観を特に優れたものとすることができる。また、ガラス繊維シート２の、第１の膜３、第２の膜４に対する密着性を特に優れたものとすることができ、また、時計用文字板１の機械的強度（変形に対する安定性）等を特に優れたものとすることができる。その結果、時計用文字板１の耐久性は特に優れたものとなる。
【００２３】
ガラス繊維シート２の厚さは、特に限定されないが、３０〜５００μｍであるのが好ましく、５０〜４００μｍであるのがより好ましく、８０〜３００μｍであるのがさらに好ましい。ガラス繊維シート２の厚さが前記範囲内の値であると、時計用文字板１の美的外観および耐久性を十分に優れたものとしつつ、電磁波（電波、光）の透過性を特に優れたものとすることができる。これに対し、ガラス繊維シート２の厚さの前記下限値未満であると、ガラス繊維シート２の構成材料等によっては、時計用文字板１の美的外観を十分に優れたものとするのが困難になる。また、ガラス繊維シート２の厚さの前記下限値未満であると、後述する第１の領域２３、第２の領域２４を十分な厚さで設けることが困難となり、その結果、時計用文字板１の耐久性を十分に高めるのが困難になる可能性がある。一方、ガラス繊維シート２の厚さが前記上限値を超えると、時計用文字板１全体としての厚さが大きくなり、例えば、後述するような時計に適用した場合、時計の薄型化にとって不利となる。また、ガラス繊維シート２の厚さが前記上限値を超えると、ガラス繊維シート２の構成材料等によっては、時計用文字板１としての電磁波の透過率が低下し、ソーラー時計（太陽電池を内蔵する時計）、電波時計等に好適に適用することが困難になる。
【００２４】
また、ガラス繊維シート２は、例えば、平織、綾織、朱子織、からみ織、模紗織等、いかなる織組織で構成されたものであってもよく、また、織られたものではない不織布のようなものでもよい。中でも、織組織で構成されたものであるのが好ましく、平織で織られた織組織で構成されたものであるのがより好ましい。これにより、時計用文字板１の美的外観を特に優れたものとすることができる。
ガラス繊維シート２の一方の主面である第１の面２１側には、第１の膜３が設けられている。また、ガラス繊維シート２の他方の主面（第１の面２１とは反対側の主面）である第２の面２２側には、第２の膜４が設けられている。そして、ガラス繊維シート２の外周面部を取り囲むように、ほつれ防止部材５が配されている。
【００２５】
そして、ガラス繊維シート２は、第１の面２１付近に、第１の膜３の一部が入り込んだ第１の領域２３を有しており、また、第２の面２２付近に、第２の膜４の一部が入り込んだ第２の領域２４を有している。
このように、ガラス繊維シートの表面が膜で被覆されることにより、時計用文字板は機械的強度に優れたものとなる。そして、本発明では、膜がガラス繊維シートの厚さ方向の一部に入り込んでいるため、ガラス繊維シートと膜との密着性は優れたものとなる。特に、ガラス繊維シートにおいては、ガラス繊維が絡み合っているため、ガラス繊維−ガラス繊維間等に膜が入り込むことにより、アンカー効果が効果的に発揮され、ガラス繊維シートと膜との密着性は特に優れたものとなる。このため、長期間にわたって安定的に優れた機械的強度を保持することができる。また、ガラス繊維シートの表面が膜（第１の膜および第２の膜）で被覆され、ガラス繊維シートの厚さ方向の一部に膜が入り込んだ構成を有することにより、ガラス繊維シートを構成するガラス繊維がほつれるのを効果的に防止することができる。その結果、ガラス繊維のほつれによる時計用文字板の美的外観の低下を長期間にわたって確実に防止することができる。また、ほつれたガラス繊維によるムーブメント等への悪影響の発生を確実に防止することができ、時計の信頼性を特に優れたものとすることができる。
また、ガラス繊維シートの表面に膜が設けられることにより、以下のような効果も得られる。すなわち、ガラス繊維シートは、多数のガラス繊維で構成されているため、そのままでは、表面に比較的大きな凹凸があり、印刷、植字（植時）、時字の貼着等の処理が困難であり、また、これらの密着性を十分に高めるのが困難であるため、時計用文字板に適用するのは困難であったが、上記のようにガラス繊維シートの表面に膜を設けることにより、上記のような処理を容易かつ確実に行うことができる。
また、このような膜（少なくともその一部がガラス繊維シートの厚さ方向の一部に入り込んだ膜）は、ガラス繊維シートの両面側に設けられている。このため、温度変化等が生じた場合等においても、膜の構成材料と、ガラス繊維シートの構成材料との間での熱膨張係数の違い等による時計用文字板の反り等の発生を効果的に防止することができる。すなわち、ガラス繊維シートの両面側に膜を有することにより、時計用文字板の形状の安定性を優れたものとすることができる。
【００２６】
第１の領域２３の厚さは、ガラス繊維シート２の厚さ、第２の領域２４の厚さ等により異なるが、０．１〜１４０μｍであるのが好ましく、０．２〜８０μｍであるのがより好ましく、０．５〜３０μｍであるのがさらに好ましい。第１の領域２３の厚さが前記範囲内の値であると、時計用文字板１の美的外観を十分に優れたものとしつつ、ガラス繊維シート２と第１の膜３との密着性を特に優れたものとすることができ、時計用文字板１の耐久性（機械的強度、形状の安定性等）を特に優れたものとすることができる。これに対し、第１の領域２３の厚さが前記下限値未満であると、第１の膜３の構成材料等によっては、ガラス繊維シート２と第１の膜３との密着性を十分に高めることが困難となり、時計用文字板１の耐久性を十分に高めることが困難となる。一方、第１の領域２３の厚さが前記上限値を超えると、ガラス繊維シート２の厚さ、第２の領域２４の厚さ等によっては、後述する第３の領域２５の厚さが小さくなり、時計用文字板１の美的外観が低下する傾向を示す。
【００２７】
また、第２の領域２４の厚さは、ガラス繊維シート２の厚さ、第１の領域２３の厚さ等により異なるが、０．１〜１４０μｍであるのが好ましく、０．２〜８０μｍであるのがより好ましく、０．５〜３０μｍであるのがさらに好ましい。第２の領域２４の厚さが前記範囲内の値であると、時計用文字板１の美的外観を十分に優れたものとしつつ、ガラス繊維シート２と第２の膜４との密着性を特に優れたものとすることができ、時計用文字板１の耐久性（機械的強度、形状の安定性等）を特に優れたものとすることができる。これに対し、第２の領域２４の厚さが前記下限値未満であると、第２の膜４の構成材料等によっては、ガラス繊維シート２と第２の膜４との密着性を十分に高めることが困難となり、時計用文字板１の耐久性を十分に高めることが困難となる。一方、第２の領域２４の厚さが前記上限値を超えると、ガラス繊維シート２の厚さ、第１の領域２３の厚さ等によっては、後述する第３の領域２５の厚さが小さくなり、時計用文字板１の美的外観が低下する傾向を示す。
【００２８】
また、ガラス繊維シート２は、上記のような第１の領域２３、第２の領域２４に加え、第１の領域２３と第２の領域２４との間には、第１の膜３および第２の膜４が入り込んでいない第３の領域（空気層）２５を有している。第３の領域２５において、ガラス繊維シート２を構成するガラス繊維は、通常、空気等の雰囲気に覆われている。このような雰囲気は、一般に、ガラス繊維を構成する材料よりも十分に小さい屈折率（１．００１程度）を有している。
【００２９】
このように、ガラス繊維シートが、その厚さ方向に、膜の構成材料が入り込んでいない領域（第３の領域）を有することにより、外光を効果的に乱反射させること等ができ、時計用文字板の美的外観を特に優れたものとすることができる。これに対し、第３の領域を有していないと、外光の乱反射等を効果的に行うことができず、ガラス繊維シートが有する、優れた美的外観を発揮することができない。より詳しく説明すると、第３の領域を有していないと、時計用文字板自体の透明性が高くなりすぎてしまい、時計用文字板の一方の面（主面）側を見た場合、時計用文字板を介して、その反対の面（主面）側の様子まで見えてしまい、ガラス繊維シート時計用文字板の美的外観は著しく低いものとなる。これは、第１の膜３、第２の膜４の構成材料は、一般に、空気等の気体に比べて十分に大きな屈折率を有しており、通常、ガラス繊維の屈折率との差の小さい屈折率を有しているため、ガラス繊維による外光の乱反射等を防止してしまうためであると考えられる。また、上記のような問題を防止する目的で、時計用文字板の構成材料として比較的多量の着色剤等を用いることも考えられるが、このような場合、光の透過率が著しく低下し、後述するようなソーラー時計等に適用することができない。また、比較的多量の着色剤を用いた場合、時計用文字板は、高級感がなく美的外観に劣ったものになってしまう。
【００３０】
特に、本発明においては、ガラス繊維シートが、第３の領域とともに、第１の領域とおよび第２の領域を有することにより、第１の領域、第２の領域における光の透過性を十分に高いものとしつつ、第３の領域内にガラス繊維の表面での光を反射させるとともに、第１の領域の外表面（第３の領域に対向する面とは反対側の面）や、第２の領域の外表面（第３の領域に対向する面とは反対側の面）、第１の領域と第３の領域との界面や、第２の領域と第３の領域との界面で、光を好適かつ均一に反射、屈折させることができる。その結果、時計用文字板全体としての電磁波（電波、光）の透過性を十分に優れたものとしつつ、時計用文字板の美的外観を優れたものとすることができる。
【００３１】
これに対し、第３の領域を有していても、第１の領域および／または第２の領域を有していない場合には、本発明の効果は得られない。すなわち、第１の領域および／または第２の領域を有していない場合には、第１の領域と第３の領域との界面、第２の領域と第３の領域との界面が存在しないため、光を好適かつ均一に反射、屈折させることができず、時計用文字板の審美性は低下する。
【００３２】
第３の領域２５の厚さは、特に限定されないが、５〜２８０μｍであるのが好ましく、３０〜２６０μｍであるのがより好ましく、７９〜２４５μｍであるのがさらに好ましい。第３の領域２５の厚さが前記範囲内の値であると、時計用文字板１の耐久性を十分に優れたものとしつつ、時計用文字板１の美的外観を特に優れたものとすることができる。これに対し、第３の領域２５の厚さが前記下限値未満であると、第１の膜３の構成材料、厚さ、第２の膜４の構成材料、厚さ等によっては、時計用文字板１の美的外観を十分に優れたものとするのが困難になる可能性がある。一方、第３の領域２５の厚さが前記上限値を超えると、ガラス繊維シート２の厚さ等によっては、第１の領域２３、第２の領域２４の厚さを十分に大きくすることが困難となり、時計用文字板１の耐久性を十分に高めるのが困難となる。また、第３の領域２５の厚さが前記上限値を超える場合において、第１の領域２３、第２の領域２４の厚さを大きくするために、ガラス繊維シート２の厚さを大きいものとすることも考えられるが、このような場合、時計用文字板１全体としての厚さが大きくなり、例えば、後述するような時計に適用した場合、時計の薄型化にとって不利となるとともに、時計用文字板１としての電磁波の透過率が低下し、ソーラー時計、電波時計等に好適に適用することが困難になる可能性がある。
【００３３】
［第１の膜］
第１の膜３は、ガラス繊維シート２の第１の面２１付近に設けられ、その一部が、ガラス繊維シート２（第１の領域２３）内に入り込んでいる。
第１の膜３は、いかなる材料で構成されるものであってもよく、電磁波（光、電波）の透過性を有するものであればよいが、透明性の高い材料（例えば、可視光の透過率が６０％以上の材料）で構成されているのが好ましく、特に、各種プラスチック材料等の有機系高分子材料で構成されたものであるのが好ましい。これにより、時計用文字板１の美的外観を十分に優れたものとしつつ、電磁波（電波、光）の透過性を特に優れたものとすることができる。また、第１の膜３とガラス繊維シート２との密着性を特に優れたものとすることができ、時計用文字板１の耐久性を特に優れたものとすることができる。
【００３４】
第１の膜３を構成する有機系高分子材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００３５】
第１の膜３のうち少なくともガラス繊維シート２に入り込んでいる部位は、上記材料の中でもウレタン系樹脂で構成されているのが好ましい。第１の膜３のうち少なくともガラス繊維シート２に入り込んでいる部位が主としてウレタン系樹脂で構成されたものであると、時計用文字板１の美的外観を十分に優れたものとしつつ、電磁波（電波、光）の透過性を特に優れたものとすることができる。また、第１の膜３とガラス繊維シート２との密着性を特に優れたものとすることができ、時計用文字板１の耐久性を特に優れたものとすることができる。
【００３６】
また、第１の膜３は、例えば、複数の層を有する積層体や、その組成が厚さ方向に順次変化するもの（傾斜材料）であってもよい。第１の膜３がこのような構成を有するものであることにより、例えば、第１の膜３を構成する複数種の材料の特長をより効果的に発揮させることができる。より具体的には、例えば、第１の膜３のうち、ガラス繊維シート２に入り込む部位（第１の部位）を構成する材料と、ガラス繊維シート２に入り込まない部位（第２の部位）を構成する材料との組み合わせを選択することにより、第１の膜３のガラス繊維シート２に対する密着性を特に優れたものとしつつ、時計用文字板１の耐久性（形状の安定性、機械的強度等）を特に優れたものとすることができる。
【００３７】
第１の膜３が上記のような構成を有するもの（積層体や傾斜材料）である場合、例えば、ガラス繊維シート２に入り込む領域（第１の部位）が、ウレタン系樹脂で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものとすることができる。第１の膜３がこのような材料で構成されたものであると、前述した効果をより顕著に発揮させることができる。
ポリカーボネートは、各種プラスチック材料の中でも比較的安価で、時計用文字板１の生産コストのさらなる低減に寄与することができる。また、アクリル樹脂は、特に優れた耐光性と耐薬品性を有しており、時計用文字板１全体の耐久性を向上させることができる。ＡＢＳ樹脂は、特に優れた耐薬品性も有しており、時計用文字板１全体としての耐久性をさらに向上させることができる。
【００３８】
なお、第１の膜３は、上記以外の成分を含むものであってもよい。このような成分としては、例えば、可塑剤、酸化防止剤、着色剤（各種発色剤、顔料、染料、蛍光物質、りん光物質等を含む）、光沢剤、フィラー等が挙げられる。
第１の膜３の構成材料の屈折率（絶対屈折率）は、特に限定されないが、１．３５〜１．７であるのが好ましく、１．４５〜１．６であるのがより好ましい。
【００３９】
また、第１の膜３は、各部位でその組成が実質的に均一な組成を有するものであってもよいし、部位によって組成の異なるものであってもよい。例えば、第１の膜３は、基部と、該基部上に設けられた表面層を有するものであってもよい。第１の膜３がこのような構成のものであることにより、例えば、時計用文字板１全体としての形状の安定性、機械的強度等を特に優れたものとしつつ、第１の膜３のガラス繊維シート２に対する密着性をさらに優れたものとすることができる。
【００４０】
また、第１の膜３の厚さは、特に限定されないが、５０〜３００μｍであるのが好ましく、１００〜２８０μｍであるのがより好ましく、１５０〜２８０μｍであるのがさらに好ましい。第１の膜３の厚さが前記範囲内の値であると、時計用文字板１の電磁波（電波、光）の透過性を十分に優れたものとしつつ、時計用文字板１の美的外観および耐久性を特に優れたものとすることができる。また、第１の膜３の厚さが前記範囲内の値であると、例えば、時計用文字板１において、第１の膜３は、ガラス繊維シート２、第２の膜４を支持する基板（基部）としての機能を十分に発揮することができる。これに対し、第１の膜３の厚さが前記下限値未満であると、時計用文字板１の機械的強度、形状の安定性等を十分に優れたものとすることが困難となり、時計用文字板１の耐久性を十分に優れたものとするのが困難になる可能性がある。一方、第１の膜３の厚さが前記上限値を超えると、第１の膜３の構成材料等によっては、時計用文字板１の美的外観を十分に優れたものとするのが困難になる可能性がある。また、第１の膜３の厚さが前記上限値を超えると、第１の膜３の構成材料等によっては、第１の膜３の内部応力が高くなり、時計用文字板１としての形状の安定性が低下する可能性がある。
【００４１】
また、第１の膜３が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４９〜２４０μｍであるのが好ましく、８５〜２２０μｍであるのがより好ましく、９５〜２１０μｍであるのがさらに好ましい。このような条件を満足することにより、上記のような効果はさらに顕著なものとして発揮される。
【００４２】
第１の膜３は、少なくともその一部が、ガラス繊維シート２内に入り込んでいればよく、例えば、第１の膜３の厚さ方向のほぼ全体がガラス繊維シート２内に入り込んでいてもよいが、図示の構成では、ガラス繊維シート２内に入り込んでいない部分を有している。これにより、時計用文字板１の第１の膜３が設けられた面側に、印刷、植字（植時）、時字の貼着等の処理を容易かつ確実に施すことができる。また、これにより、長期間にわたって、時計用文字板１の外表面に、ガラス繊維が露出するのをより効果的に防止することができ、その結果、ガラス繊維にほつれが生じることによる不都合の発生をより効果的に防止することができる。
【００４３】
［第２の膜］
第２の膜４は、ガラス繊維シート２の第２の面２２付近に設けられ、その一部が、ガラス繊維シート２（第２の領域２４）内に入り込んでいる。
第２の膜４は、いかなる材料で構成されるものであってもよく、電磁波（光、電波）の透過性を有するものであればよいが、透明性の高い材料（例えば、可視光の透過率が６０％以上の材料）で構成されているのが好ましく、特に、各種プラスチック材料等の有機系高分子材料で構成されたものであるのが好ましい。これにより、時計用文字板１の美的外観を十分に優れたものとしつつ、電磁波（電波、光）の透過性を特に優れたものとすることができる。また、第２の膜４とガラス繊維シート２との密着性を特に優れたものとすることができ、時計用文字板１の耐久性を特に優れたものとすることができる。
【００４４】
第２の膜４を構成する有機系高分子材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００４５】
第２の膜４のうち少なくともガラス繊維シート２に入り込んでいる部位は、上記材料の中でもウレタン系樹脂で構成されているのが好ましい。第２の膜４のうち少なくともガラス繊維シート２に入り込んでいる部位が主としてウレタン系樹脂で構成されたものであると、時計用文字板１の美的外観を十分に優れたものとしつつ、電磁波（電波、光）の透過性を特に優れたものとすることができる。また、第２の膜４とガラス繊維シート２との密着性を特に優れたものとすることができ、時計用文字板１の耐久性を特に優れたものとすることができる。
【００４６】
また、第２の膜４は、例えば、複数の層を有する積層体や、その組成が厚さ方向に順次変化するもの（傾斜材料）であってもよい。第２の膜４がこのような構成を有するものであることにより、例えば、第２の膜４を構成する複数種の材料の特長をより効果的に発揮させることができる。より具体的には、例えば、第２の膜４のうち、ガラス繊維シート２に入り込む部位（第１の部位）を構成する材料と、ガラス繊維シート２に入り込まない部位（第２の部位）を構成する材料との組み合わせを選択することにより、第２の膜４のガラス繊維シート２に対する密着性を特に優れたものとしつつ、時計用文字板１の耐久性（形状の安定性、機械的強度等）を特に優れたものとすることができる。
【００４７】
第２の膜４が上記のような構成を有するもの（積層体や傾斜材料）である場合、例えば、ガラス繊維シート２に入り込む領域（第１の部位）が、ウレタン系樹脂で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものとすることができる。第２の膜４がこのような材料で構成されたものであると、前述した効果をより顕著に発揮させることができる。
ポリカーボネートは、各種プラスチック材料の中でも比較的安価で、時計用文字板１の生産コストのさらなる低減に寄与することができる。また、アクリル樹脂は、特に優れて耐光性と耐薬品性を有しており、時計用文字板１全体の耐久性を向上させることができる。ＡＢＳ樹脂は、特に優れた耐薬品性も有しており、時計用文字板１全体としての耐久性をさらに向上させることができる。
ては、例えば、可塑剤、酸化防止剤、着色剤（各種発色剤、顔料、染料、蛍光物質、りん光物質等を含む）、光沢剤、フィラー等が挙げられる。
第２の膜４の構成材料の屈折率（絶対屈折率）は、特に限定されないが、１．３５〜１．７であるのが好ましく、１．４５〜１．６であるのがより好ましい。
【００４８】
また、第２の膜４は、各部位でその組成が実質的に均一な組成を有するものであってもよいし、部位によって組成の異なるものであってもよい。例えば、第２の膜４は、基部と、該基部上に設けられた表面層を有するものであってもよい。第２の膜４がこのような構成のものであることにより、例えば、時計用文字板１全体としての形状の安定性、機械的強度等を特に優れたものとしつつ、第２の膜４のガラス繊維シート２に対する密着性をさらに優れたものとすることができる。
【００４９】
なお、第２の膜４は、上記以外の成分を含むものであってもよい。このような成分とし  また、第２の膜４の厚さは、特に限定されないが、５０〜３００μｍであるのが好ましく、１００〜２８０μｍであるのがより好ましく、１５０〜２８０μｍであるのがさらに好ましい。第２の膜４の厚さが前記範囲内の値であると、時計用文字板１の電磁波（電波、光）の透過性を十分に優れたものとしつつ、時計用文字板１の美的外観および耐久性を特に優れたものとすることができる。また、第２の膜４の厚さが前記範囲内の値であると、例えば、時計用文字板１において、第２の膜４は、ガラス繊維シート２、第１の膜３を支持する基板（基部）としての機能を十分に発揮することができる。これに対し、第２の膜４の厚さが前記下限値未満であると、時計用文字板１の機械的強度、形状の安定性等を十分に優れたものとすることが困難となり、時計用文字板１の耐久性を十分に優れたものとするのが困難になる可能性がある。一方、第２の膜４の厚さが前記上限値を超えると、第２の膜４の構成材料等によっては、時計用文字板１の美的外観を十分に優れたものとするのが困難になる可能性がある。また、第２の膜４の厚さが前記上限値を超えると、第２の膜４の構成材料等によっては、第２の膜４の内部応力が高くなり、時計用文字板１としての形状の安定性が低下する可能性がある。
【００５０】
また、第２の膜４が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４０〜２４０μｍであるのが好ましく、５０〜２２０μｍであるのがより好ましく、７０〜２１０μｍであるのがさらに好ましい。このような条件を満足することにより、上記のような効果はさらに顕著なものとして発揮される。
【００５１】
第２の膜４は、少なくともその一部が、ガラス繊維シート２内に入り込んでいればよく、例えば、第２の膜４の厚さ方向のほぼ全体がガラス繊維シート２内に入り込んでいてもよいが、図示の構成では、ガラス繊維シート２内に入り込んでいない部分を有している。これにより、文字板表面が平坦になり植字、印刷、塗装等の意匠をつけることが容易になるという効果が得られる。また、これにより、長期間にわたって、時計用文字板１の外表面に、ガラス繊維が露出するのをより効果的に防止することができ、その結果、ガラス繊維にほつれが生じることによる不都合の発生をより効果的に防止することができる。
【００５２】
［ほつれ防止部材］
ところで、一般に、繊維で構成された繊維シートは、環境の変化や、外力等が加わること等により、繊維のほつれが生じ易い。したがって、本発明で用いられるようなガラス繊維シートも、通常の状態では、ほつれを生じ易い。上述したように、本発明においては、ガラス繊維シートの一方の主面である第１の面側に第１の膜が設けられるとともに、他方の主面である第２の面側に第２の膜が設けられることにより、時計用文字板は、優れた美的外観（審美性）を有するものとなるが、上記のようなガラス繊維のほつれが生じると、時計用文字板の美的外観が損なわれる。また、時計に適用された時計用文字板において、上記のようなガラス繊維のほつれが生じると、ほつれたガラス繊維がムーブメント等に悪影響を及ぼす可能性があり、時計の信頼性を低下させることとなる。
【００５３】
そこで、本発明では、ガラス繊維シートの一方の主面である第１の面側に第１の膜を配し、他方の主面である第２の面側に第２の膜を配するとともに、ガラス繊維シートの外周面（端面）を取り囲むように、ほつれ防止部材を配することとした。これにより、ガラス繊維シートを構成するガラス繊維が露出するのを防止することができ、ガラス繊維にほつれが生じることを効果的に防止することができ、その結果、時計用文字板の美的外観を長期間にわたって保持することができ、時計用文字板を時計に適用した場合における信頼性も高いものとすることができる。
そして、本実施形態においても、図１に示すように、ほつれ防止部材５は、ガラス繊維シート２の外周面を取り囲むように配置されている。
【００５４】
ほつれ防止部材５は、ガラス繊維シート２の外周面（少なくともガラス繊維シート２の外周面の第３の領域２５に対応する部位）を取り囲むように配されたものであればよいが、ガラス繊維シート２の外周面とともに、第１の膜３の主面の周縁部付近、第２の膜４の主面の周縁部付近を覆うものであるのが好ましい。これにより、ガラス繊維のほつれをより効果的に防止することができ、より長期間にわたって優れた美的外観を保持することができるとともに、時計用文字板１が適用される時計に悪影響を与えるのをより確実に防止することができる。図示の構成では、突出部５１が第１の膜３の主面の周縁部付近を覆い、突出部５２が第２の膜４の主面の周縁部付近を覆っている。このように、第１の膜３側および第２の膜側（両側）を覆うことにより、上記のような効果はさらに顕著なものとして発揮される。
【００５５】
図中、Ｌ１、Ｌ２で表される突出部５１、５２の長さは、１０〜５００μｍであるのが好ましく、３０〜３００μｍであるのがより好ましい。突出部５１、５２の長さが前記範囲内の値であると、時計用文字板１の美的外観（審美性）を損なうことなく、より長期間にわたって確実にガラス繊維のほつれを防止することができる。
ほつれ防止部材５は、特に限定されないが、無色または銀色を呈するものであるのが好ましい。これにより、時計用文字板１の美的外観を特に優れたものとすることができる。特に、ほつれ防止部材５が銀色を呈するものであると、時計用文字板１を時計に組み込んだ場合において、時計用文字板１に入射し、その側面（ガラス繊維シート２の外周面）付近で反射した光を、観察者側に光沢感のある光（銀色の光）として出射させることができ、時計用文字板１の美的外観（審美性）を特に優れたものとすることができる。
【００５６】
また、ほつれ防止部材５は、例えば、ガラス繊維シートに対向する部位が、鏡面加工されたものであってもよい。これにより、時計用文字板１を時計に組み込んだ場合において、時計用文字板１に入射し、その側面（ガラス繊維シート２の外周面）付近で反射した光を、観察者側に光沢感のある光として出射させることができ、時計用文字板１の美的外観（審美性）を特に優れたものとすることができる。
【００５７】
ほつれ防止部材５の構成材料としては、例えば、Ｆｅ、Ｃｕ、Ｚｎ、Ｎｉ、Ｔｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇやこれらのうち少なくとも１種を含む合金（例えば、ステンレス鋼等）等の金属材料、セラミックス、樹脂材料、石材等の非金属材料が挙げられ、これらから選択される１種または２種以上を組み合わせて用いることができる。
ほつれ防止部材５が、上記材料の中でも金属材料（特に、ステンレス鋼）で構成されたものであると、当該材料に特有な金属光沢により、時計用文字板１の美的外観（高級感）を特に優れたものとすることができる。また、ほつれ防止部材５が上記のような材料で構成されたものであると、時計用文字板１の構造的な安定性（形状の安定性）が特に優れたものとなる。
【００５８】
また、ほつれ防止部材５が、上記材料の中でも樹脂材料で構成されたものであると、時計用文字板１の軽量化を図ることができるとともに、時計用文字板１の外観を透明感があり、より清潔な印象を与えるものとすることができる。また、ほつれ防止部材５が樹脂材料で構成されたものである場合、比較的容易に、少なくともその一部をガラス繊維シート２（第３の領域２５）中に侵入させることができる。これにより、ガラス繊維のほつれをより確実に防止することができる。また、樹脂材料で構成されたほつれ防止部材５の一部がガラス繊維シート２（第３の領域２５）の一部に侵入することにより、第３の領域２５のうちほつれ防止部材５の一部が侵入した領域を、第１の領域２３と同様に機能させることができ、時計用文字板１の美的外観を特に優れたものとすることができる。また、ほつれ防止部材５が樹脂材料で構成されたものである場合、ほつれ防止部材５は、第１の膜３（第１の膜３のガラス繊維シート２に入り込む部分）と同様の材料で構成されたものであるのが好ましい。
【００５９】
また、ほつれ防止部材５が、金属材料（特に、ステンレス鋼）と樹脂材料とで構成されたもの（例えば、金属材料で構成された金属部と、当該金属部のガラス繊維シート２に対向する面側に設けられ、かつ、樹脂材料で構成された樹脂部とを備えるもの）であると、上記のような効果が相乗的に発揮される。
図中Ｌ３で表されるほつれ防止部材５の厚さ（時計用文字板１の主面方向での厚さ）は、特に限定されないが、２０〜１００μｍであるのが好ましく、３０〜８０μｍであるのがより好ましい。ほつれ防止部材５の厚さが前記範囲内の値であると、時計用文字板が大型化するのを防止しつつ、ガラス繊維シート２のガラス繊維のほつれをより効果的に防止することができる。
【００６０】
［開口部］
時計用文字板１の主面方向の中央部付近には開口部７が設けられている。
開口部７は、針（時針、分針、秒針等）を支持する軸を通すために設けられたものである。
開口部７は、通常、平面視したときの形状が略円形となるように設けられる。開口部７の形状が略円形である場合、開口部７の直径は、通常、０．８〜１．８ｍｍ程度である。
【００６１】
上記のような時計用文字板１の厚さは、特に限定されないが、３００〜７００μｍであるのが好ましく、４５０〜７００μｍであるのがより好ましく、４８０〜６００μｍであるのがさらに好ましく、４８０〜５２０μｍであるのがもっとも好ましい。時計用文字板１の厚さが前記範囲内の値であると、電磁波（電波、光）の透過性を十分に優れたものとしつつ、時計用文字板１の美的外観および耐久性を特に優れたものとすることができ、時計を製造した際にも時計厚みの自由度を狭めることなく製造できる。
時計用文字板１の光の透過率は、２０％以上であるのが好ましく、２２〜５０％であるのがより好ましく、２５〜４０％であるのがさらに好ましい。
【００６２】
上述したように、時計用文字板１は、美的外観に優れるとともに、電磁波の透過性にも優れている。このため、時計用文字板１は、電波時計やソーラー時計（太陽電池を内蔵する時計）、ソーラー電波時計等に好適に適用することができる。
また、時計用文字板１は、着色剤を含む材料で構成されたものであってもよい。上述したように、時計用文字板１は、ガラス繊維シート２を備えたものである。ガラス繊維を構成するガラス材料は、それ自体は本来無色であり、このようなガラス材料で構成されたガラス繊維シートは、（光沢感のある）白色を呈する。したがって、着色剤を用いることにより、色のバリエーションの広い時計用文字板１を提供することができる。このような着色剤は、時計用文字板１のいかなる部分に含まれるものであってもよく、例えば、着色剤は、ガラス繊維シート２の構成成分として含まれるものであってよいし、第１の膜３の構成成分として含まれるものであってよいし、第２の膜４の構成成分として含まれるものであってよいし、ほつれ防止部材５の構成成分として含まれるものであってよい。
【００６３】
上記の説明では、時計用文字板が、ガラス繊維シートと、第１の膜と、第２の膜と、ほつれ防止部材とで構成されるものとして説明したが、本発明の時計用文字板は、これら以外に、さらなる構成を備えるものであってもよい。例えば、本発明の時計用文字板は、第２の膜上（第１の膜に対向する面とは反対の面側）にコート層を有していてもよい。これにより、例えば、時計用文字板全体としての、耐候性、耐水性、耐油性、耐擦傷性、耐摩耗性、耐変色性等の各種特性を向上させることができる。その結果、時計用文字板としての耐久性を特に優れたものとすることができる。このようなコート層は、例えば、第１の膜上（第２の膜に対向する面とは反対の面側）や、ほつれ防止部材上に設けてもよい。
【００６４】
上述したような時計用文字板１は、例えば、第１の膜３と、ガラス繊維シート２と、第２の膜４とを、この順で重ね合わせた状態で、加圧したり、加熱したり、加圧しつつ加熱すること等により、これらを接合し接合体を得、その後、ガラス繊維シート２の周縁部に、ほつれ防止部材５を設置（例えば、圧着）することにより、製造することができる。なお、ほつれ防止部材が上記のような突出部を有するものである場合、時計用文字板の製造時には円筒状の部材を用意し、ガラス繊維シート等に接触させた後に、前記円筒状の部材の端部付近を折り曲げること等により形成してもよい。また、ガラス繊維シート２と一方の膜（第１の膜３または第２の膜４）とを接合した後、ガラス繊維シート２の前記膜が接合された面側とは反対側において、他方の膜（第２の膜４または第１の膜３）を接合してもよい。なお、第１の領域２３、第２の領域２４の厚さ等は、例えば、加圧圧力、加熱温度等を調整することにより、所望の値とすることができる。
なお、上記のような方法で製造する場合、製造に用いる第１の膜３は、ガラス繊維シート２よりも剛性の高いものであるのが好ましい。これにより、時計用文字板１の形状の安定性等を特に優れたものとすることができる。また、第１の膜３として上述したような積層体を用いる場合、第１の膜３の第２の部位（第２の層）は、ガラス繊維シート２よりも剛性の高いものであるのが好ましい。これにより、上述したような効果を十分に発揮しつつ、時計用文字板１の形状の安定性等を特に優れたものとすることができる。
また、上記のような方法で製造する場合、製造に用いる第２の膜４は、ガラス繊維シート２よりも剛性の高いものであるのが好ましい。これにより、時計用文字板１の形状の安定性等を特に優れたものとすることができる。また、第２の膜４として上述したような積層体を用いる場合、第２の膜４の第２の部位（第２の層）は、ガラス繊維シート２よりも剛性の高いものであるのが好ましい。これにより、上述したような効果を十分に発揮しつつ、時計用文字板１の形状の安定性等を特に優れたものとすることができる。
また、時計用文字板１は、例えば、ガラス繊維シート２の周縁部にほつれ防止部材５を設置した後に、ガラス繊維シートに、第１の膜、第２の膜を接合することにより製造することもできる。
【００６５】
次に、本発明の時計用文字板の第２実施形態について説明する。
図２は、本発明の時計用文字板の第２実施形態を示す断面図である。
以下、第２実施形態の時計用文字板について、前述した実施形態との相違点を中心に説明し、同様の事項の説明については、その説明を省略する。
図２に示すように、本実施形態の時計用文字板１は、その主面方向の中央部付近に開口部７を有しており、ガラス繊維シート２と、第１の膜３と、第２の膜４と、ガラス繊維シート２の外周面（端面）を取り囲むように配されたほつれ防止部材（第１のほつれ防止部材）５と、開口部７の内周面を覆うように配されたほつれ防止部材（第２のほつれ防止部材）６とを備えている。すなわち、本実施形態の時計用文字板１は、開口部７の内周面を覆うようにほつれ防止部材（第２のほつれ防止部材）６が配されている以外は、前述した第１実施形態の時計用文字板１と同様である。したがって、以下、ほつれ防止部材（第２のほつれ防止部材）６について説明する。
【００６６】
［ほつれ防止部材（第２のほつれ防止部材）］
ほつれ防止部材（第２のほつれ防止部材）６は、開口部７の内周面を覆うように配されている。
上述したように、開口部７は、針（時針、分針、秒針等）を支持する軸を通すために設けられたものである。開口部７は、通常、その大きさが比較的小さいものである。しかしながら、時計用文字板を備えた時計においては、ムーブメントにより駆動される針を支持する軸が挿通しているため、この開口部７付近においてガラス繊維のほつれが発生すると、時計に大きな悪影響を及ぼす可能性がある。したがって、本実施形態のように、開口部７の内周面を覆うように配されたほつれ防止部材（第２のほつれ防止部材）６を備えることにより、時計に適用したときの信頼性をさらに高めることができる。また、ほつれ防止部材（第１のほつれ防止部材）５とともに、ほつれ防止部材（第２のほつれ防止部材）６を備えることにより、時計用文字板１の美的外観はさらに優れたものになるとともに、形状の安定性、耐久性等も特に優れたものとなる。
【００６７】
ほつれ防止部材６は、開口部７の内周面（少なくとも開口部７の内周面のうち、ガラス繊維シート２の第３の領域２５に対応する部位）を取り囲むように配されたものであればよいが、開口部７の内周面とともに、開口部７付近の第１の膜３の主面の一部、開口部７付近の第２の膜４の主面の一部を覆うものであるのが好ましい。これにより、ガラス繊維のほつれをより効果的に防止することができ、より長期間にわたって優れた美的外観を保持することができるとともに、時計用文字板１が適用される時計に悪影響を与えるのをより確実に防止することができる。図示の構成では、突出部６１が開口部７付近の第１の膜３の主面の一部を覆い、突出部５２が開口部７付近の第２の膜４の主面の一部を覆っている。このように、第１の膜３側および第２の膜側（両側）を覆うことにより、上記のような効果はさらに顕著なものとして発揮される。
【００６８】
図中、Ｌ４、Ｌ５で表される突出部６１、６２の長さは、１０〜５００μｍであるのが好ましく、３０〜３００μｍであるのがより好ましい。突出部６１、６２の長さが前記範囲内の値であると、時計用文字板１の美的外観（審美性）を損なうことなく、より長期間にわたって確実にガラス繊維のほつれを防止することができる。
ほつれ防止部材６は、特に限定されないが、無色または銀色を呈するものであるのが好ましい。これにより、時計用文字板１の美的外観を特に優れたものとすることができる。特に、ほつれ防止部材６が銀色を呈するものであると、時計用文字板１を時計に組み込んだ場合において、時計用文字板１に入射し、開口部７の内周面付近で反射した光を、観察者側に光沢感のある光（銀色の光）として出射させることができ、時計用文字板１の美的外観（審美性）を特に優れたものとすることができる。
【００６９】
また、ほつれ防止部材６は、例えば、ガラス繊維シートに対向する部位が、鏡面加工されたものであってもよい。これにより、時計用文字板１を時計に組み込んだ場合において、時計用文字板１に入射し、開口部７の内周面付近で反射した光を、観察者側に光沢感のある光として出射させることができ、時計用文字板１の美的外観（審美性）を特に優れたものとすることができる。
【００７０】
ほつれ防止部材６の構成材料としては、例えば、Ｆｅ、Ｃｕ、Ｚｎ、Ｎｉ、Ｔｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇやこれらのうち少なくとも１種を含む合金（例えば、ステンレス鋼等）等の金属材料、セラミックス、樹脂材料、石材等の非金属材料が挙げられ、これらから選択される１種または２種以上を組み合わせて用いることができる。
【００７１】
ほつれ防止部材６が、上記材料の中でも金属材料（特に、ステンレス鋼）で構成されたものであると、当該材料に特有な金属光沢により、時計用文字板１の美的外観（高級感）を特に優れたものとすることができる。また、ほつれ防止部材６が上記のような材料で構成されたものであると、時計用文字板１の構造的な安定性（形状の安定性）が特に優れたものとなる。
【００７２】
また、ほつれ防止部材６が、上記材料の中でも樹脂材料で構成されたものであると、時計用文字板１の軽量化を図ることができるとともに、時計用文字板１の外観を透明感があり、より清潔な印象を与えるものとすることができる。また、ほつれ防止部材６が樹脂材料で構成されたものである場合、比較的容易に、少なくともその一部をガラス繊維シート２（第３の領域２５）中に侵入させることができる。これにより、ガラス繊維のほつれをより確実に防止することができる。また、樹脂材料で構成されたほつれ防止部材６の一部がガラス繊維シート２（第３の領域２５）の一部に侵入することにより、第３の領域２５のうちほつれ防止部材６の一部が侵入した領域を、第１の領域２３と同様に機能させることができ、時計用文字板１の美的外観を特に優れたものとすることができる。また、ほつれ防止部材６が樹脂材料で構成されたものである場合、ほつれ防止部材６は、第１の膜３（第１の膜３のガラス繊維シート２に入り込む部分）と同様の材料で構成されたものであるのが好ましい。
【００７３】
また、ほつれ防止部材６が、金属材料（特に、ステンレス鋼）と樹脂材料とで構成されたもの（例えば、金属材料で構成された金属部と、当該金属部のガラス繊維シート２に対向する面側に設けられ、かつ、樹脂材料で構成された樹脂部とを備えるもの）であると、上記のような効果が相乗的に発揮される。
図中Ｌ６で表されるほつれ防止部材６の厚さ（時計用文字板１の主面方向での厚さ）は、特に限定されないが、２０〜１００μｍであるのが好ましく、３０〜８０μｍであるのがより好ましい。ほつれ防止部材６の厚さが前記範囲内の値であると、時計用文字板が大型化するのを防止しつつ、ガラス繊維シート２のガラス繊維のほつれをより効果的に防止することができる。
【００７４】
＜時計＞
次に、上述したような本発明の時計用文字板を備えた本発明の時計について説明する。
本発明の時計は、上述したような本発明の時計用文字板を備えたものである。上述したように、本発明の時計用文字板は、光透過性（電磁波透過性）および装飾性（美的外観）に優れたものである。このため、このような時計用文字板を備えた本発明の時計は、ソーラー時計や電波時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００７５】
図３は、本発明の時計（腕時計）の好適な実施形態を示す断面図である。
図３に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１と、時計用文字板１を保持する保持部材６０と、太陽電池９と、ムーブメント７１とが収納されており、さらに、図示しない針（指針）等が収納されている。
ガラス板７５は、通常、透明性の高い透明ガラスやサファイア等で構成されている。これにより、本発明の時計用文字板１の審美性を十分に発揮させることができるとともに、太陽電池９に十分な光量の光を入射させることができる。
【００７６】
保持部材６０は、時計用文字板１の周縁部付近（上面の端部付近および周面）に当接することにより、時計用文字板１を保持する機能を有している。このようにして、時計用文字板１を保持することにより、確実に時計用文字板１を保持することができるとともに、時計１００の外観上、ほつれ防止部材５が設けられた時計用文字板１の周縁部付近が視認されることが効果的に防止される。その結果、時計１００における時計用文字板１の美的外観は十分に優れたものとなる。また、時計用文字板１が、前述した第２実施形態で説明したようなほつれ防止部材（第２のほつれ防止部材）６を備えるものである場合においても、通常、上記と同様に、針によって、時計用文字板１の開口部７付近（ほつれ防止部材６）が視認されることが効果的に防止される。その結果、時計１００における時計用文字板１の美的外観は十分に優れたものとなる。
【００７７】
ムーブメント７１は、太陽電池９の起電力を利用して、指針を駆動する。
図３中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００７８】
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００７９】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８３には、リング状のゴムパッキン（裏蓋パッキン）８２が圧縮状態で介挿されている。この構成によりシール部８３が液密に封止され、防水機能が得られる。
【００８０】
りゅうず７７の軸部７７１の途中の外周には溝７７２が形成され、この溝７７２内にはリング状のゴムパッキン（りゅうずパッキン）８１が嵌合されている。ゴムパッキン８１は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８１は軸部７７１と共に回転し、巻真パイプ７６の内周面に密着しながら周方向に摺動する。
【００８１】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００８２】
以上、本発明の好適な実施形態について説明したが、本発明は、上記のようなものに限定されるものではない。
例えば、本発明の時計用文字板、時計では、各部の構成は、同様の機能を発揮する任意の構成のものに置換することができ、また、任意の構成を付加することもできる。
また、図示の実施形態では、ほつれ防止部材（第１のほつれ防止部材、第２のほつれ防止部材）は、第１の膜、第２の膜上に突出する突出部を有するものとして説明したが、このような突出部はなくてもよい。また、ほつれ防止部材は、一方の面側（第１の膜上または第２の膜上）のみに突出部を有するものであってもよい。このような構成であることにより、時計用文字板をより容易に製造することができる。
【００８３】
また、ほつれ防止部材は、例えば、ガラス繊維シート２の外周面（端面）と、第１の面全体とを覆うように設けられたもの、すなわち、皿状の部材であってもよい。
また、ほつれ防止部材は、例えば、第１の膜とガラス繊維シートと第２の膜との積層体（接合体）と、分離可能なものであってもよい。
また、図示の実施形態では、第１の膜、第２の膜は、いずれも、その厚さ方向の一部のみがガラス繊維シートに入り込むものとして説明したが、第１の膜、第２の膜は、その全体が、ガラス繊維シートに入り込んでいてもよい。
また、ガラス繊維シートは、前述したような第１の領域、第２の領域、第３の領域以外の領域を有するものであってもよい。
また、前述した実施形態では、第３の領域は、ガラス繊維シートの面方向（主面方向）の全体に設けられているものとして説明したが、ガラス繊維シートの面方向の少なくとも一部に設けられていればよく、ガラス繊維シートの全面（主面全体）に設けられていなくてもよい。言い換えると、例えば、ガラス繊維シートは、面方向の一部に、厚さ方向の全体にわたって第１の膜および／または第２の膜が入り込んだ領域を有するものであってもよい。
【実施例】
【００８４】
次に、本発明の具体的実施例について説明する。
１．時計用文字板の製造
（実施例１）
以下に示すような方法により、時計用文字板を製造した。
まず、ガラス繊維で構成されたガラス繊維シート、第１の膜および第２の膜を用意した。用意したガラス繊維シート、第１の膜、第２の膜は、いずれも、縦４２ｃｍ×横３０ｃｍの大きさであった。
【００８５】
［ガラス繊維シート］
ガラス繊維シートは、約２００本のガラス繊維が束ねられてなる繊維束が平織で織られた織組織で構成されたものであった。
ガラス繊維シートを構成するガラス繊維は、ソーダガラス（屈折率（絶対屈折率）：１．５６）で構成されたものであり、その太さが６μｍであった。また、ガラス繊維シートの厚さは、２００μｍ、面密度は２２０ｇ／ｍ２であった。
【００８６】
［第１の膜］
第１の膜は、ウレタン系樹脂（ウレタン系粘着剤）（屈折率（絶対屈折率）：１．５４）で構成された第１の部位（第１の層）と、ポリカーボネート（屈折率（絶対屈折率）：１．５８）で構成された第２の部位（第２の層）とを有する積層体として製造した。第１の膜の厚さ（総厚）は１５０μｍであり、第１の部位の厚さは１０μｍ、第２の部位の厚さは１４０μｍであった。また、第１の膜についての可視光の透過率は９０％以上であった。また、第２の部位（第２の層）は、上記のガラス繊維シートよりも剛性の高いものであり、第１の膜全体としての剛性も、上記ガラス繊維シートの剛性より高かった。
【００８７】
［第２の膜］
第２の膜は、ウレタン系樹脂（ウレタン系粘着剤）（屈折率（絶対屈折率）：１．５４）で構成された第１の部位（第１の層）と、ポリカーボネート（屈折率（絶対屈折率）：１．５８）で構成された第２の部位（第２の層）とを有する積層体として製造した。第２の膜の厚さ（総厚）は１５０μｍであり、第１の部位の厚さは１０μｍ、第２の部位の厚さは１４０μｍであった。また、第２の膜についての可視光の透過率は９０％以上であった。また、第２の部位（第２の層）は、上記のガラス繊維シートよりも剛性の高いものであり、第２の膜全体としての剛性も、上記ガラス繊維シートの剛性より高かった。
【００８８】
［第１の膜、ガラス繊維シート、第２の膜の接合］
次に、表面が平坦な台の上において、上記の第１の膜、ガラス繊維シート、第２の膜をこの順で重ね合わせた。この際、第１の膜は、第１の部位がガラス繊維シート接触するように配置した。また、第２の膜は、第１の部位がガラス繊維シート接触するように配置した。
【００８９】
次に、第１の膜、ガラス繊維シート、第２の膜を重ね合わせたものを、これらの面方向に垂直な方向に、圧力：０．５ＭＰａで押圧した。この押圧は、室温で行い、加熱は行わなかった。これにより、第１の膜の一部（第１の部位の一部）がガラス繊維シートの内部に入り込み第１の領域を形成するとともに、第２の膜の一部（第１の部位の一部）がガラス繊維シートの内部に入り込み第２の領域を形成し、第１の膜と、ガラス繊維シートと、第２の膜との接合体（縦４２ｃｍ×横３０ｃｍのシート状の接合体）を得た。形成された第１の領域の厚さは５μｍ、第２の領域の厚さは５μｍであった。また、ガラス繊維シートのうち第１の膜、第２の膜のいずれもが入り込んでいない第３の領域の厚さは１９０μｍであった。
【００９０】
［打ち抜き成形］
次に、シート状の、第１の膜とガラス繊維シートと第２の膜との接合体（縦４２ｃｍ×横３０ｃｍ）から、打ち抜き成形を行い、時計用文字板に対応する、中央部に開口部を有する略楕円形状の多数個の打ち抜き体を得た。得られた打ち抜き体は、短軸方向の長さが４０ｍｍ、長軸方向の長さが５５ｍｍであった。また、開口部の直径は、１．４ｍｍであった。
【００９１】
［ほつれ防止部材の装着］
次に、上記のようにして得られた打ち抜き体の外周に、ステンレス鋼製のほつれ防止部材を装着することにより、図１に示すような時計用文字板を得た。
ほつれ防止部材としては、その内周面の形状が打ち抜き成形体の外周面に対応する略楕円形状（短軸方向の長さ：４０ｍｍ、長軸方向の長さ：５５ｍｍ）の筒状をなし、その上部および下部に筒の内側に突出した突出部を有する形状をなし、バフ研磨により鏡面加工が施されたものを用いた。ほつれ防止部材の厚さＬ３は、４０μｍであった。また、第１の膜側、第２の膜側の突出部の長さＬ１、Ｌ２は、それぞれ、５０μｍ、５０μｍであった。
ほつれ防止部材を装着することにより、打ち抜き体の外周面全体が、ほつれ防止部材の内周面に密着し、下部側および上部側に設けられた突出部が、それぞれ第１の膜、第２の膜に密着した時計用文字板が得られた。
【００９２】
（実施例２）
ほつれ防止部材として、ステンレス鋼で構成された金属部の内周面に、ウレタン系樹脂（ウレタン系粘着剤）で構成された樹脂部を備えたものを用いた以外は、前記実施例１と同様にして時計用文字板を製造した。なお、金属部としては、前記実施例１で用いたほつれ防止部材と同様のものを用いた。
【００９３】
（実施例３）
まず、前記実施例１と同様にして多数個の打ち抜き体を製造した。
次に、得られた打ち抜き体の外周に、ステンレス鋼製の第１のほつれ防止部材を装着し、さらに、打ち抜き体の内周（開口部の内周）にステンレス鋼製の第１のほつれ防止部材を装着することにより、図２に示すような時計用文字板を得た。
【００９４】
第１のほつれ防止部材としては、その内周面の形状が打ち抜き成形体の外周面に対応する略楕円形状（短軸方向の長さ：４０ｍｍ、長軸方向の長さ：５５ｍｍ）の筒状をなし、その上部および下部に筒の内側に突出した突出部を有する形状をなし、バフ研磨により鏡面加工が施されたものを用いた。第１のほつれ防止部材の厚さＬ３は、４０μｍであった。また、第１の膜側、第２の膜側の突出部の長さＬ１、Ｌ２は、それぞれ、５０μｍ、５０μｍであった。
【００９５】
また、第２のほつれ防止部材としては、そ外周面の形状が打ち抜き成形体の内周面（開口部の内周面）に対応する円形状（直径：１．４ｍｍ）の筒状をなし、その上部および下部に筒の外側に突出した突出部を有する形状をなし、バフ研磨により鏡面加工が施されたものを用いた。第２のほつれ防止部材の厚さＬ６は、４０μｍであった。また、第１の膜側、第２の膜側の突出部の長さＬ４、Ｌ５は、それぞれ、５０μｍ、５０μｍであった。
【００９６】
第１のほつれ防止部材および第２のほつれ防止部材を装着することにより、打ち抜き体の外周面全体が、第１のほつれ防止部材の内周面に密着し、第１のほつれ防止部材の下部側および上部側に設けられた突出部が、それぞれ第１の膜、第２の膜に密着し、さらに、打ち抜き体の内周面（開口部の内周面）全体が、第２のほつれ防止部材の外周面に密着し、第２のほつれ防止部材の下部側および上部側に設けられた突出部が、それぞれ第１の膜、第２の膜に密着した時計用文字板が得られた。
【００９７】
（実施例４）
第１のほつれ防止部材として、ステンレス鋼で構成された金属部の内周面に、ウレタン系樹脂（ウレタン系粘着剤）で構成された樹脂部を備えたものを用い、第２のほつれ防止部材として、ステンレス鋼で構成された金属部の外周面に、ウレタン系樹脂（ウレタン系粘着剤）で構成された樹脂部を備えたものを用いた以外は、前記実施例１と同様にして時計用文字板を製造した。なお、第１のほつれ防止部材を構成する金属部、第２のほつれ防止部材を構成する金属部としては、それぞれ、前記実施例３で用いた第１のほつれ防止部材、第２のほつれ防止部材と同様のものを用いた。
【００９８】
（比較例１）
第１の膜、第２の膜で被覆せずに、ガラス繊維シートを打ち抜き成形することにより得られた打ち抜き成形体をそのまま、時計用文字板として用いた以外は、前記実施例１と同様にして時計用文字板を製造した。すなわち、本比較例では、所定形状に打ち抜かれたガラス繊維シートをそのまま時計用文字板として用いた。
【００９９】
（比較例２）
第１の膜、第２の膜で被覆せずに、ガラス繊維シートを打ち抜き成形することにより得られた打ち抜き体を用いた以外は、前記実施例１と同様にして時計用文字板を製造した。すなわち、本比較例では、時計用文字板をガラス繊維シートとほつれ防止部材とからなるものとして製造した。
【０１００】
（比較例３）
第１の膜を設けずに、ガラス繊維シートと第２の膜との接合体を製造し、この接合体を打ち抜き成形した以外は、前記実施例１と同様にして時計用文字板を製造した。すなわち、本比較例では、時計用文字板をガラス繊維シートと第２の膜とほつれ防止部材とからなるものとして製造した。
【０１０１】
（比較例４）
第２の膜を設けずに、ガラス繊維シートと第１の膜との接合体を製造し、この接合体を打ち抜き成形した以外は、前記実施例１と同様にして時計用文字板を製造した。すなわち、本比較例では、時計用文字板をガラス繊維シートと第１の膜とほつれ防止部材とからなるものとして製造した。
【０１０２】
（比較例５）
第１の膜とガラス繊維シートと第２の膜との接合体を打ち抜き成形することにより得られた打ち抜き成形体をそのまま、時計用文字板として用いた以外は、前記実施例１と同様にして時計用文字板を製造した。すなわち、本比較例では、時計用文字板をガラス繊維シートと第１の膜と第２の膜とからなるものとして製造した。
【０１０３】
（比較例６）
まず、前記実施例１で用いたのと同様なガラス繊維シートを用意した。
次に、このガラス繊維シートに、ウレタン系樹脂の溶液（溶媒:シンナー）を含浸させた。その後、含浸指せた溶液から溶媒を除去することにより、ガラス繊維シートの空隙に実質的に完全にウレタン系樹脂が充填された板状部材を得た。その後、この板状部材を前記実施例１と同様にして打ち抜き成形することにより、時計用文字板を得た。
【０１０４】
（比較例７）
ポリカーボネートとポリエチレンテレフタレートとの積層体で構成された第１の膜（厚さ：１５０μｍ）と、ポリカーボネートとポリエチレンテレフタレートとの積層体で構成された第２の膜（厚さ：１５０μｍ）と、前記実施例１で用いたのと同様なガラス繊維シートとを用意した。
第１の膜の一方の面に接着剤を付与し、その後、この面にガラス繊維シートを載せ、この状態で、接着剤を固化させた。
【０１０５】
その後、第２の膜の一方の面に接着剤を付与し、その後、この面に第１の膜が接着されたガラス繊維シートを載せ、この状態で、接着剤を固化させた。この際、ガラス繊維シートの第１の膜が接着された面とは反対の面側に、第２の膜を接着した。
このようにして得られた接合体（接着体）においては、接着剤は、ガラス繊維シートの表面のみに付与されており、ガラス繊維シートの内部には入り込んでいなかった。
【０１０６】
その後、この接合体（接着体）を前記実施例１と同様にして打ち抜き成形し、その後、前記実施例１と同様にしてガラス繊維シートの周縁部付近にほつれ防止部材を装着することにより、時計用文字板を得た。
各実施例および各比較例について、時計用文字板の構成、および接合工程、ほつれ防止部材装着工程での条件を表１にまとめて示す。なお、表１中、ポリカーボネートをＰＣ、ウレタン系樹脂をＰＵ、ステンレス鋼をＳＵＳ、ポリエチレンテレフタレートをＰＥＴで示した。
【０１０７】
【表１】
2007121265.tif 000003
【０１０８】
２．ほつれについての評価
前記各実施例および各比較例の各時計用文字板について、以下のような方法により、ほつれを評価した。
すなわち、文字板形状とした品物の外周面および内周面をふき取り布によって通常のつき取り工程と同様の荷重を加えて２０回こすり、繊維のほつれを測定し以下の４段階の基準に従い評価した。ほつれ量が小さいほど、ほつれに対して抵抗力があるといえる。
◎：ほつれが出ていない。
○：ほつれが１〜３箇所。
△：ほつれが４〜８箇所。
×：ほつれが９箇所以上。
【０１０９】
３．形状の安定性評価
前記各実施例および各比較例の各時計用文字板について、以下のような方法により、形状の安定性を評価した。
すなわち、各実施例および各比較例で製造した時計用文字板について、長軸方向の一方の端部から５ｍｍの部位（固定部）を固定し、固定部から５０ｍｍの位置（長軸方向の他方の端部）でのたわみ量（自重によるたわみ量）を測定し、以下の４段階の基準に従い、評価した。たわみ量が小さいほど、形状の安定性に優れているといえる。
◎：たわみ量が１μｍ未満。
○：たわみ量が１μｍ以上２μｍ未満。
△：たわみ量が２μｍ以上５μｍ未満。
×：たわみ量が５μｍ以上。
【０１１０】
４．膜（第１の膜、第２の膜）の密着性評価
前記各実施例および各比較例で製造した各時計用文字板について、以下に示すような２種の試験を行い、膜（第１の膜、第２の膜）の密着性を評価した。
４−１．折り曲げ試験
各時計用文字板について、直径４ｍｍの鉄製の棒材を支点とし、時計用文字板の中心を基準に９０°の折り曲げを行った後、時計用文字板の外観を目視により観察し、これらの外観を以下の４段階の基準に従い、評価した。折り曲げは、圧縮／引っ張りの両方向について行った。
◎：膜の浮き、剥がれ等が全く認められない。
○：膜の浮きがほとんど認められない。
△：膜の浮きがはっきりと認められる。
×：膜のひび割れ、剥離がはっきりと認められる。
【０１１１】
４−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１．５時間、次いで、−２０℃の環境下に３時間静置した。その後、再び、環境温度を２０℃に戻し、これを１サイクル（８時間）とし、このサイクルを合計３回繰り返した（合計２４時間）。
【０１１２】
その後、時計用文字板の外観を目視により観察し、これらの外観を以下の４段階の基準に従い、評価した。
◎：膜の浮き、剥がれ、および、時計用文字板の変形等が全く認められない。
○：膜の浮き、および、時計用文字板の変形がほとんど認められない。
△：膜の浮きがはっきりと認められる。
×：膜のひび割れ、剥離がはっきりと認められる。または、時計用文字板の変形がはっきりと認められる。
【０１１３】
５．落下試験
前記各実施例および各比較例で製造した各時計用文字板について、高さ３ｍから、ステンレス鋼製の厚さ１０ｃｍのブロック上に、１０回繰り返し落下させた後の、時計用文字板の外観を目視により観察し、これらの外観を以下の３段階の基準に従い、評価した。
◎：ガラス繊維のほつれが全く認められない。
○：ガラス繊維のほつれがほとんど認められない。
△：ガラス繊維のほつれ・毛羽がわずかに認められる。
×：ガラス繊維のほつれが顕著に認められる。
【０１１４】
６．印刷についての評価
前記各実施例および各比較例で製造した各時計用文字板について、その表面（第２の膜を備えるものについては第２の膜が形成された面側）に対して印刷を行い、以下の４段階の基準に従い、評価した。
◎：良好な印刷ができ、印刷部にかすれ等の問題が全くない。
○：印刷ができ、印刷部にかすれなどの問題がほとんど無い。
△：形成された印刷部にわずかに密着不良が認められる。
×：形成された印刷部に明らかな密着不良が認められる。
【０１１５】
７．植字の貼着についての評価
前記各実施例および各比較例で製造した各時計用文字板について、その表面（第２の膜を備えるものについては第２の膜が形成された面側）に対して植字の貼着を行い、以下の４段階の基準に従い、評価した。
◎：植字の貼着を容易に行うことができ、貼着した植字の密着性も非常に優れている
。
○：植字の貼着を容易に行うことができるが、貼着した植字の密着性がやや劣る。
△：植字の貼着を容易に行うことができるが、貼着した植字の密着性が劣る。
×：植字の貼着の操作性に劣るとともに、貼着した植字の密着性も劣っている。
【０１１６】
８．時計用文字板の光透過率評価
前記各実施例および各比較例で製造した各時計用文字板について、以下のような方法により、光透過率を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。時計用文字板の光透過率が大きいほど、時計用文字板の光透過性は優れたものであるといえる。
◎：３２％以上。
○：２５％以上３２％未満。
△：１７％以上２５％未満。
×：１７％未満。
【０１１７】
その後、前記各実施例および各比較例で製造した時計用文字板を用いて、図３に示すような腕時計を製造した。なお、このとき、時計用文字板は、第２の膜が設けられた面（植字が貼着された面）側が外表面側となるようにして配置した。そして、製造された各腕時計を暗室にいれた。その後、時計の時計用文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。
【０１１８】
９．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【０１１９】
次に、時計ケース内に、腕時計用内部モジュール（ムーブメント）および、時計用文字板を組み込み、この状態での電波の受信感度を測定した。
時計用文字板を組み込まない状態での受信感度を基準とし、時計用文字板を組み込んだ場合における受信感度の低下量（ｄＢ）を以下の４段階の基準に従い、評価した。電波の受信感度の低下が低いものほど、時計用文字板の電波透過性は優れたものであるといえる。
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上。
【０１２０】
１０．外観評価
前記各実施例および各比較例で製造した各時計用文字板を用いて、図３に示すような時計を組み立てた。これらの時計について、時計用文字板の面方向に垂直な方向（垂直方向）および時計用文字板の面方向に垂直な方向から７５°傾斜した角度（傾斜方向）から、目視による観察を行い、これらの外観を以下の４段階の基準に従い、評価した。
◎：外観優良。
○：外観良。
△：外観やや不良。
×：外観不良。
これらの結果を表２に示す。
【０１２１】
【表２】
2007121265.tif 000004
【０１２２】
表２から明らかなように、本発明の時計用文字板は、優れた美的外観を有するとともに、膜の密着性、形状の安定性にも優れており、優れた耐久性を示した。また、本発明の時計用文字板は、いずれも電磁波（光、電波）の透過性に優れていた。これに対し、比較例では、満足な結果が得られなかった。
また、各実施例および各比較例で得られた時計用文字板を用いて、図３に示すような時計を組み立てた。このようにして得られた各時計について、上記の１．〜８．と同様の試験、評価を行ったところ、上記と同様の結果が得られた。
【図面の簡単な説明】
【０１２３】
【図１】本発明の時計用文字板の第１実施形態を示す断面図である。
【図２】本発明の時計用文字板の第２実施形態を示す断面図である。
【図３】本発明の時計（携帯時計）の好適な実施形態を示す部分断面図である。
【符号の説明】
【０１２４】
１…時計用文字板  ２…ガラス繊維シート  ２１…第１の面  ２２…第２の面  ２３…第１の領域  ２４…第２の領域  ２５…第３の領域  ３…第１の膜  ４…第２の膜  ５…ほつれ防止部材（第１のほつれ防止部材）  ５１…突出部  ５２…突出部  ６…ほつれ防止部材（第２のほつれ防止部材）  ６１…突出部  ６２…突出部  ７…開口部  ９…太陽電池  ６０…保持部材  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８１…ゴムパッキン（りゅうずパッキン）  ８２…ゴムパッキン（裏蓋パッキン）  ８３…接合部（シール部）  １００…腕時計（携帯時計）
【図１】
2007121265.tif 000005
【図２】
2007121265.tif 000006
【図３】
2007121265.tif 000007